(57)【要約】【課題】光沢を有さず基材の色調と質感を保持して防水、防汚、防腐効果を有する強固な塗膜を形成し、別途のつや消し剤を含まない透明つや消し塗料用組成物を提供する。 【解決手段】２以上の水酸基を有するアクリルポリオール樹脂１６．７〜５７．１質量部、２以上のイソシアネート官能基を有するイソシアネート硬化剤１．０〜１０．０質量部、複合溶媒２０．０〜６０．０質量部、及び水２０．０〜６０．０質量部を、全量が１００．０質量部になるように混合、撹拌しエマルジョン化した水性塗料用組成物であって、前記複合溶媒が、沸点１５０〜２８０℃の飽和炭化水素の９２．０乃至９８．０質量部と〜、沸点１〜乃至１７０℃の芳香族炭化水素２．０〜８．０質量部と、からなることを特徴とする。 【選択図】  図１
2018188516.tif 000002
【特許請求の範囲】
【請求項１】
２以上の水酸基を有するアクリルポリオール樹脂１６．７乃至５７．１質量部（小数点第２位を四捨五入、以下同じ）、２以上のイソシアネート基を有するイソシアネート硬化剤１．０乃至１０．０質量部、複合溶媒２０．０乃至６０．０質量部、及び水２０．０乃至６０．０質量部を、全量が１００．０質量部になるように混合、撹拌し、且つ前記アクリルポリオール樹脂と前記イソシアネート硬化剤とが異なった液滴に含まれるように配備してエマルジョン化した水性塗料用組成物であって、
前記複合溶媒が、複合溶媒の全質量を１００．０質量部としたときに、沸点１５０乃至２８０℃の飽和炭化水素の９２．０乃至９８．０質量部と、沸点１３５乃至１７０℃の芳香族炭化水素２．０乃至８．０質量部と、からなり、
前記塗料用組成物を基体に塗布し乾燥、固化させて生成した塗膜が、特定の色彩を有さず、表面において角度６０°の鏡面光沢度が５０％以下につや消しされ、膜厚が０．１ｍｍである塗膜の可視光透過率が６５％以上であることを特徴とするつや消し透明塗料用組成物。
【請求項２】
前記飽和炭化水素は、炭素数９乃至１６の飽和炭化水素、又はミネラルスピリットの中の１以上であり、前記芳香族炭化水素が、キシレン、１、２、４−トリメチルベンゼン、１、３、５−トリメチルベンゼン、エチルベンゼン、又はプロピルベンゼンから選ばれる１以上であることを特徴とする請求項１に記載のつや消し透明塗料用組成物。
【請求項３】
前記アクリルポリオールは、２以上の水酸基を有するアクリルエステルのモノマー、オリゴマー、又はアクリルエステルとポリイソシアネート硬化剤とのコオリゴマーから選ばれる１以上であることを特徴とする請求項１に記載のつや消し透明塗料用組成物。
【請求項４】
前記イソシアネート硬化剤は、２以上のイソシアネート基を有する脂肪族イソシアネートであることを特徴とする請求項１に記載のつや消し透明塗料用組成物。
【請求項５】
請求項１乃至５に記載のつや消し透明塗料用組成物の製造方法であって、
２以上の水酸基を有するアクリルポリオール樹脂２０．０乃至６０．０質量部と、複合溶媒２０．０乃至６０．０質量部と、水２０．０乃至６０．０質量部と、を加えて１００．０質量部とし、生成した混合液を撹拌してポリオール懸濁液を製造するポリオール懸濁液製造段階と、
２以上のイソシアネート基を有するイソシシアネート硬化剤２０．０乃至６０．０質量部と複合溶媒２０．０乃至６０．０質量部と、水２０．０乃至６０．０質量部と、を加えて１００質量部とし、生成した混合液を撹拌し懸濁してイソシアネート懸濁液を製造するイソシアネート懸濁液製造段階と、
前記ポリオール懸濁液１００．０質量部に対して前記イソシアネート懸濁液５．０乃至２０．０質量部を混合し撹拌して塗料用組成物を製造する塗料要素生物製造段階と、
を有し、
前記複合溶媒が、複合溶媒の全質量を１００．０質量部としたときに、沸点１５０乃至２８０℃の飽和炭化水素の９２．０乃至９８．０質量部と、沸点１３５乃至１７０℃の芳香族炭化水素２．０乃至８．０質量部と、からなることを特徴とするつや消し透明塗料用組成物製造方法。
【請求項６】
前記飽和炭化水素は、炭素数９乃至１６の飽和炭化水素、又はミネラルスピリットの中の１以上であり、前記芳香族炭化水素が、キシレン、１、２、４−トリメチルベンゼン、１、３、５−トリメチルベンゼン、エチルベンゼン、又はプロピルベンゼンの中の１以上であることを特徴とする請求項５に記載のつや消し透明塗料用組成物膜製造方法。
【請求項７】
前記アクリルポリオールは、２以上の水酸基を有するアクリルエステルのモノマー、オリゴマー、又は２以上の水酸基を有するアクリルエステルと２以上のイソシアネート官能基を有するポリイソシアネートとのコオリゴマーの中の１以上であることを特徴とする請求項５に記載のつや消し透明塗料用組成物製造方法。
【請求項８】
前記イソシアネート硬化剤は、２以上のイソシアネート基を有する脂肪族イソシアネートであることを特徴とする請求項５に記載のつや消し透明塗料用組成物製造方法。
【発明の詳細な説明】
【技術分野】
【０００１】
本発明は、つや消し透明塗料用組成物及びその製造方法に係り、より詳しくは、光沢を有していない基体に塗布されても基体の色や質感を損なうことがないようにつや消しされた透明塗膜を形成するための、つや消し透明塗料用組成物及びその製造方法に関する。
【背景技術】
【０００２】
表面が光沢を有していないで独特の色調と質感を有し建築物の内外装や備品に用いられる基材、例えば木材、漆喰、素焼き製品等に、防水、防汚、防腐の目的で通常の塗料を塗ると、その物品に光沢が生じて特有の色調と質感が失われ、またニス等を塗ると元の色調が変化してしまう。これを防ぐために、透明であってつや消しされた塗料が必要とされてきた。
【０００３】
このような透明つや消し塗料としては、従来は、つや消し剤として粒状シリカを含むもの（例えば特許文献１を参照）、ゲル法シリカ粒子を含むもの（例えば特許文献２を参照）、疎水性のシリカエローゲルを含むもの（例えば特許文献３を参照）、及び透明樹脂ビーズを含むもの（例えば特許文献４を参照）が開示された。
【０００４】
しかし、これらの塗料は、充分なつや消し効果を得るためには大量のつや消し剤を含有させなければならないので、塗料粘度が上昇し、そのために塗布時に多量の溶媒希釈を必要とし、液だれしやすくなり、つや消し剤を用時に加えなければならなくなって塗布作業性が低下し、また得られた塗料はバインダー樹脂成分が少ないので脆くなるという問題があった。
【先行技術文献】
【特許文献】
【０００５】
【特許文献１】特開２０１６−２０４４６５号公報
【特許文献２】特開２００５−２２５９２８号公報
【特許文献３】特開２０１２−２５１１６８号公報
【特許文献４】特開平６−２６２１３３号公報
【発明の概要】
【発明が解決しようとする課題】
【０００６】
本発明は、かかる課題を解決するためになされたものであって、表面が光沢を有さず特有の色調と質感を有する基材に塗布しても、光沢を有さずに基材の色調と質感を保持したままで防水、防汚、防腐効果を有する強固な塗膜を形成し、かつ別途のつや消し剤を含まない透明つや消し塗料用組成物を提供することを課題とする。
【０００７】
また本発明は、つや消し用の充填剤によって塗膜がもろくなったりざらついたりするのを防いだつや消し塗料用組成物を提供することを課題とする。
更に本発明は、つや消し用の充填剤を使用しないので、充填剤による塗料粘度の上昇を防ぎ、それによって溶媒の使用量と、液だれ性の増大による塗装作業性の低下と、を防いだつや消し塗料用組成物の製造方法を提供することを目的とする。
【課題を解決するための手段】
【０００８】
がかる課題を解決するための本発明のつや消し透明塗料用組成物は、２以上の水酸基を有するアクリルポリオール樹脂１６．７〜５７．１質量部（小数点第２位を四捨五入、以下同じ）、２以上のイソシアネート官能基を有するイソシアネート硬化剤１．０〜１０．０質量部、複合溶媒２０．０〜６０．０質量部、及び水２０．０〜６０．０質量部を、全量が１００．０質量部になるように混合、撹拌し、且つ前記アクリルポリオール樹脂と前記イソシアネート硬化剤とが異なった液滴に含まれるように配備してエマルジョン化した水性塗料用組成物であって、
前記複合溶媒が、複合溶媒の全質量を１００．０質量部としたときに、沸点１５０〜２８０℃の飽和炭化水素９２．０〜９８．０質量部と、沸点１３５〜１７０℃の芳香族炭化水素２．０〜８．０質量部と、からなり、塗料用組成物を基体に塗布し乾燥、固化させて生成した塗膜が、特定の色彩を有さず、表面において角度６０°の鏡面光沢度が５０％以下につや消しされ、膜厚が０．１ｍｍである塗膜の可視光透過率が６５％以上であることを特徴とする。
【０００９】
前記飽和炭化水素は、炭素数９〜１６の飽和炭化水素、又はミネラルスピリットの中の１以上であり、芳香族炭化水素が、キシレン、１、２、４−トリメチルベンゼン、１、３、５−トリメチルベンゼン、エチルベンゼン、又はプロピルベンゼンから選ばれる１以上であることが好ましい。
【００１０】
前記アクリルポリオールは、２以上の水酸基を有するアクリルエステルのモノマー、オリゴマー、又はアクリルエステルとイソシアネート硬化剤とのコオリゴマーから選ばれる１以上であることができる。
また、前記イソシアネート硬化剤は、２以上のイソシアネート基を有する脂肪族イソシアネートであることが好ましい。
【００１１】
更に、本発明のつや消し透明塗料用組成物の製造方法は、２以上の水酸基を有するアクリルポリオール樹脂２０．０〜６０．０質量部、複合溶媒２０．０〜６０．０質量部、及び水２０．０〜６０．０質量部を加えて１００．０質量部とし、生成した混合液を撹拌してポリオール懸濁液を製造するポリオール懸濁液製造段階と、２以上のイソシアネート官能基を有するイソシアネート硬化剤２０．０〜６０．０質量部、複合溶媒２０．０〜６０．０質量部、及び水２０．０〜６０．０質量部を加えて１００質量部とし、生成した混合液を撹拌し懸濁してイソシアネート懸濁液を製造するイソシアネート懸濁液製造段階と、ポリオール懸濁液１００．０質量部に対してイソシアネート懸濁液５．０〜２０．０質量部を混合し撹拌して塗料用組成物を製造する塗料要素生物製造段階と、を有し、前記複合溶媒が、複合溶媒の全質量を１００．０質量部としたときに、沸点１５０〜２８０℃の飽和炭化水素９２．０〜９８．０質量部及び沸点１３５〜１７０℃の芳香族炭化水素２．０〜８．０質量部からなることを特徴とする。
【発明の効果】
【００１２】
本発明は、表面が光沢を有さず、特有の色調と質感を有する基材に塗布しても基材の色調と質感を保持したままで防水、防汚、防腐効果を有する強固な塗膜を形成することができるつや消し透明塗料用組成物及びその製造方法を提供することができる。
本発明のつや消し透明塗料用組成物は、別途のつや消し用の充填剤を加えないので、塗膜がもろくなったり表面がざらついたりすることがなく、美麗で強固な塗膜を形成することができる。
【００１３】
更に本発明のつや消し透明塗料用組成物は、別途のつや消し用の充填剤を加えないので、充填剤による塗料粘度の上昇を防ぎ、粘度上昇によって溶媒の使用量と液だれ性の増大に伴う塗装作業性の低下を防ぐことができる。
また、従来のつや消し用の充填剤を含む塗料は、充填剤が沈殿するので用時に調整しなければならなかったが、本発明のつや消し透明塗料用組成物は、充填剤を用いないので充填剤が沈殿することがないので用時に調製する必要がなく、塗料用組成物を安定に保存することができる。
【図面の簡単な説明】
【００１４】
【図１】本発明のつや消し透明塗料用組成物の製造工程及び該塗料用組成物を用いたつや消し透明塗料の製造工程を示すブロック図である。
【発明を実施するための形態】
【００１５】
本発明のつや消し透明塗料用組成物は、透明な塗膜を形成する塗料原料と複合溶媒とを水に懸濁してエマルジョン化した水性塗料用組成物であって、水性塗料の溶剤に用いる複合溶媒の組成を制御することによって、溶媒が蒸発するに伴って溶媒組成が変化し、成膜工程の末期には溶解性の低い溶媒が残るよう配備して、塗膜の表面に故意に細かい凹凸を生じさせて塗膜表面をつや消しするものである。
【００１６】
以下に、図面を参照して本発明のつや消し透明塗料用組成物及びその製造方法について詳しく説明する。
本発明で用いる透明な塗膜を形成する塗料原料は、本発明の目的に適うものであれば特に制限されないが、ウレタン樹脂が好ましく、ウレタン樹脂の中の一種であるアクリルウレタン樹脂がより好ましい。
【００１７】
最も好ましい実例として、樹脂原料が、２以上の水酸基を有するアクリルポリオール１６．７〜５７．１質量部、２以上のイソシアネート官能基を有するイソシアネート硬化剤１．０〜１０．０質量部、溶媒２０．０〜６０．０質量部、及び水２０．０〜６０．０質量部（小数点第２位を四捨五入）を、全量が１００．０質量部になるように混合、撹拌し、且つ前記アクリルポリオール樹脂と前記イソシアネート硬化剤が異る液滴に含まれるように配備してエマルジョン化した水性塗料用組成物を挙げることができる。
【００１８】
［アクリルポリオール］
ここで用いるアクリルポリオールは、２以上の水酸基を有するアクリルエステルのモノマーと、オリゴマーと、アクリルエステルと２以上のイソシアネート基を有するイソシアネート硬化剤とのコオリゴマーと、から選ばれる１以上であることができる。
【００１９】
本発明の好ましい実施態様の一つとして、水酸基を有するアクリルエステルのオリゴマーからなる比較的分子量の大きいポリオールを用い、低分子量の脂肪族ポリイソシアネート硬化剤と組み合わせて重合固化させる例を挙げることができるが、本発明のアクリルウレタン樹脂はこれに限定されるものではない。
【００２０】
アクリルポリオールとしては多様なものが使用可能であるが、本発明に利用可能なものであればいずれでもよい。例えば、具体的な実例として、アクリルポリオール  ＃６０００（大成ケミカル株式会社）を例示できるが、これは単なる例示であって、本発明はこれに限られるものではない。アクリルウレタン樹脂用ポリオールは当業者には公知なので詳細な説明は省略する。
【００２１】
ここで、２以上の水酸基を有するアクリルポリオールの量は、水性塗料用組成物の質量を１００．０質量部とした場合に、１６．７〜５７．１質量部（小数第２位を四捨五入、以下同じ）であることが好ましく、２０．０〜５０．０質量部であることがより好ましく、２０．０〜４０．０質量部であることが最も好ましい。
【００２２】
アクリルポリオールは塗膜の主成分を構成し、含有量が１６．７質量部未満では、樹脂成分が少なくなり相対的に溶媒が多くなって充分な厚さの塗膜を形成できないことがあって好ましくない。またアクリルポリオールが５７．１質量部を越えると、ポリイソシアネートによる架橋度が低下して強固な塗膜を形成できなくなることがあり、また多量の樹脂成分が早期に析出してつや消しと透明度の確保という相反した物性の制御が困難になることがあるので好ましくない。
【００２３】
［ポリイソシアネート］
２以上のイソシアネート基を有するイソシアネート硬化剤は、２以上の水酸基を有するアクリルポリオールと架橋反応してポリマーを形成できるものであれば特に制限されないが、２以上のイソシアネート基を有する脂肪族イソシアネート化合物がより好ましい。特に好ましい実例として、例えばヘキサメチレンジイソシアネート及びその誘導体と、イソホロンジソシシアネートと、を例示することができるが、本発明に用いるイソシアネート硬化剤は、これらに限定されない。
【００２４】
ここで、イソシアネート硬化剤の量は、１．０〜１０．０質量部であることが好ましく、１．０〜７．５質量部であることがより好ましい。
イソシアネート硬化剤の量が１．０質量部未満ではポリオールとの架橋度が低下して強靭な樹脂を形成できなくなることがあり、１０．０質量部を超過すると、未反応のイソシアネート硬化剤が残る可能性があると共に、重合が早く進みすぎて樹脂成分が早期に高分子化し析出して、生成した塗膜の透明度が低下することがあるので好ましくない。
【００２５】
また、生成する塗膜の性質は、イソシアネート硬化剤の質量とアクリルポリオールとの質量との比に依存することが多い。本発明は、前記質量比が１：２０〜１：５の範囲であることができる。イソシアネート硬化剤とアクリルポリオールとイソシアネート硬化剤の質量比が１：２０未満では、十分な硬度を有する塗膜を形成できないことがあり、前記質量比が１：５を超過した場合には固くなりすぎて脆くなることがあり、また未反応のイソシアネート硬化剤が残る可能性がある。
【００２６】
また、２以上の水酸基を有するアクリルポリオールとポリイソシアネートとは混合すると反応するので、塗料用組成物エマルジョンにおいては別個の液滴に含まれるように配備されることが好ましい。即ち、アクリルポリオールとポリイソシアネートとは、それぞれ別途に溶媒に溶解して水とエマルジョン化し、その後に混合することが好ましい。
【００２７】
［溶剤及び反応］
本発明で用いる溶剤は、沸点が１５０〜２８０℃の脂肪族飽和炭化水素と、沸点が１３５〜１７０℃の芳香族炭化水素と、からな複合溶媒であることが好ましい。
飽和炭化水素の具体例としては、例えばノナン（沸点１５１℃）からヘキサデカン（沸点２８７℃）までの脂肪族炭化水素、又は石油を接触還元して不飽和結合を飽和させたミネラルスピリット（沸点１５０〜２０８℃）から選ばれる１以上の混合溶媒を例示することができる（所定の沸点範囲の混合溶媒は、所定の範囲外の沸点を有する溶媒を含むことがある。）
【００２８】
また芳香族炭化水素としては、例えばキシレン（沸点：ｏ−キシレン、１４４℃、ｍ−キシレン、１３９℃、ｐ−キシレン、１３８℃）、１、２、４−トリメチルベンゼン（沸点１６９℃）、１、３、５−トリメチルベンゼン（沸点１６５℃）、エチルベンゼン（沸点１３６℃）、又はプロピルベンゼン（沸点１５９℃）から選ばれる１以上を例示することができるが、これに限られるものではない。芳香族炭化水素は、一般的に脂肪族飽和炭化水素よりも高い溶解力を有する。
【００２９】
本発明の透明塗料用組成物は、飽和炭化水素と芳香族炭化水素との比が、溶媒の全質量を１００．０質量部としたときに、脂肪族飽和炭化水素９２．０〜９８．０質量部と芳香族炭化水素２．０〜８．０質量部であることが好ましく、脂肪族飽和炭化水素９３．０〜９７．０質量部と芳香族炭化水素３．０〜７．０質量部であることがより好ましい。
芳香族炭化水素が８．０質量部を越え脂肪族飽和炭化水素が９２質量部未満であると、溶媒の溶解性が高くなりすぎて、つや消しができないことがあり、脂肪族飽和炭化水素が９８．０質量部を越え芳香族炭化水素が２．０脂未満であると、溶媒の溶解性が低くなりすぎて良好な塗料用組成物又は／及び塗膜が形成できないことがある。
【００３０】
［塗料用組成物の製造］
図１は、本発明のつや消し透明塗料用組成物の製造工程及び該塗料用組成物を用いたつや消し透明塗料の製造工程を示すブロック図である。
図１に示すように、本発明の透明塗料用組成物の製造工程は、ポリオール懸濁液製造段階（Ｓ−１）と、イソシアネート懸濁液製造段階（Ｓ−２）と、つや消し透明塗料用組成物製造段階（Ｓ−３）とを有する。
【００３１】
ポリオール懸濁液製造段階（Ｓ−１）は、２以上の水酸基を有するアクリルポリオール樹脂２０．０〜６０．０質量部と、複合溶媒２０．０〜６０．０質量部と、水２０．０〜６０．０質量部と、を加えて１００．０質量部とし、生成した混合液を撹拌し、エマルジョン化させてポリオール懸濁液を製造することができる。
【００３２】
また、イソシアネート懸濁液製造段階（Ｓ−２）は、２以上のイソシアネート基を有するイソシアネート硬化剤２０．０〜６０．０質量部と、複合溶媒２０．０〜６０．０質量部と、水２０．０〜６０．０質量部と、を加えて１００質量部とし、生成した混合液を撹拌し懸濁し、エマルジョン化させてイソシアネート懸濁液を製造することができる。
【００３３】
更に、つや消し透明塗料用組成物製造段階（Ｓ−３）は、ポリオール懸濁液１００．０質量部に対してイソシアネート懸濁液５．０〜２０．０質量部を混合し撹拌してつや消し透明塗料用組成物を製造することができる。
ここで前記複合溶媒は、全質量を１００．０質量部としたときに、沸点１５０〜２８０℃の飽和炭化水素の９２．０〜９８．０質量部と、沸点１３５〜１７０℃の芳香族炭化水素２．０〜８．０質量部と、からなることが好ましい。
【００３４】
更に本発明のつや消し透明塗料用組成物は、重合開始剤、反応促進剤、乳化剤、増粘剤、光安定剤、過剰のイソシアネートの中和剤等の当業者公知の水性塗料用添加剤を含むことができる。
上記のようにして製造された本発明のつや消し透明塗料用組成物は、アクリルポリオール樹脂とイソシアネート硬化剤とが異る液滴に含まれたエマルジョンである水性塗料であって、エマルジョンが安定な条件下で安定に保存することができる。
【００３５】
上記のようにして製造したつや消し透明塗料用組成物は、２以上の水酸基を有するポリオール樹脂１６．７〜５７．１質量部（小数点第２位を四捨五入、以下同じ）、２以上のイソシアネート基を有するイソシアネート硬化剤１．０〜１０．０質量部、溶媒２０．０〜６０．０質量部、及び水２０．０〜６０．０質量部を、全量が１００．０質量部になるように混合、撹拌し、且つ前記アクリルポリオール樹脂と前記イソシアネート硬化剤が異る液滴に含まれるように配備してエマルジョン化した水性塗料用組成物である。
【００３６】
上記の水性塗料用組成物は、アクリルポリオール樹脂の質量とイソシアネート硬化剤の質量との合計が２０〜６０質量部であり、アクリルポリオール樹脂とイソシアネート硬化剤との質量比が６２．５：３７．５〜９８．４：１．６の範囲であり、前記複合溶媒と水との質量比が２０．０：６０．０〜６０．０：２０．０の範囲であることができる。
【００３７】
［塗膜の製造］
本発明のつや消し透明塗料用組成物は、上記のような複合溶媒に、アクリルポリオールとイソシアネート硬化剤とがそれぞれ別途に溶解されて水とエマルジョン化され、混合され、その後に基体に塗布され乾燥されることによって、エマルジョンが解膠されて塗料原料溶液と水とに分離され、アクリルポリオールとポリイソシアネートとの重合反応が開始される。一方、水と溶媒とは別個に蒸発するが、ここで、沸点の低い水が先に蒸発する。
【００３８】
エマルジョンが解膠されると、アクリルポリオールとポリイソシアネート硬化剤とが混合され、重合反応が進行してアクリルウレタン樹脂塗膜の形成が開始されるが、同時に飽和炭化水素と芳香族炭化水素との複合溶媒である溶剤からは、溶解性が高く沸点が低い芳香族炭化水素が先に蒸発して複合溶媒の溶解性が徐々に低下し、未反応若しくは十分に反応していない樹脂成分が析出して塗膜の表面に析出し、くすみが生じて表面がつや消し状態となる。
本発明は、複合溶媒の量と組成を制御して、表面がつや消しされるが塗膜本体の透明性及び強度が失われないような条件を選択することを課題とする。
【００３９】
［塗膜］
本発明のつや消し透明塗料用組成物は、基体に塗布され乾燥、固化されることによって、アクリルポリオール６９．２〜９８．４質量％とポリイソシアネート１．６〜３０．８質量％とが重合したアクリルウレタン樹脂を与えることができる。
本発明は、溶媒の量と組成とを制御してつや消しされるが透明性及び強度が失われないような条件を選択して、生成した塗膜が、特定の色を有さず、その表面において、角度６０°の鏡面光沢度が５０以下であり、膜厚が０．１ｍｍである塗膜の可視光透過率が６５％以上であるつや消し透明塗料用組成物を与えることを特徴とする。
【００４０】
塗膜が、その表面において、角度６０°の鏡面光沢度が５０以下であれば十分なつや消し感を与え、通常の塗膜厚さである０．１ｍｍで可視光透過率が６５％以上（可視光透過率が６５％とは、並ガラス程度の透明度である）であれば、つや消しされ透明であると判断することができる。
【００４１】
［製造例１］複合溶媒の製造
複合溶媒の全質量を１００．０質量部とした場合に、ミネラルスピリット８７．６重量部と、ノナン７．４重量部と、キシレン１．５重量部と、１、２、４−トリメチルベンゼン２．１重量部と、エチルベンゼン１．３質量部と、を混合して複合溶媒Ｖを製造した。
複合溶媒Ｖ中の脂肪族飽和炭化水素と芳香族炭化水素との質量比率は、９５．０：５．０である。
【００４２】
上記と同様に、但し脂肪族飽和炭化水素の質量と芳香族炭化水素の質量との比率を表１に示すように変更して複合溶媒Ｖ〜Ｚを製造した。
【表１】
2018188516.tif 000003
【００４３】
［実施例１］
（１）ポリオール懸濁液製造段階
アクリルポリオール樹脂４０．０質量部と、表１に示す複合溶媒Ｖ３０．０質量部と、水３０．０質量部と、を混合し、撹拌してエマルジョン化して実施例１のポリオール懸濁液を製造した。
（２）ソシアネート懸濁液製造段階
イソシアネート硬化剤６０．０質量部と上記の複合溶媒Ｖ２０．０質量部と、水２０．０質量部と、を加えて１００質量部とし、生成した混合液を撹拌し懸濁し、エマルジョン化させて実施例１のイソシアネート懸濁液を製造した。
（３）つや消し透明塗料用組成物製造段階
上記ポリオール懸濁液１００質量部と、イソシアネート懸濁液１０．０質量部とを混合し撹拌して実施例１のつや消し透明塗料用組成物製造を製造した。
【００４４】
［実施例２〜７］つや消し透明塗料用組成物の限界組成範囲の検討
請求項５に記載の製造方法によって得られるつや消し透明塗料用組成物の限界組成範囲を検討した。
（１）ポリオール懸濁液の製造
アクリルポリオール樹脂と、上記の複合溶媒Ｖと、水と、を混合して表２に示すＡ１〜Ａ３の３種類のポリオール懸濁液を製造した。
【００４５】
【表２】
2018188516.tif 000004
【００４６】
（２）イソシアネート懸濁液の製造
脂肪族イソシアネート硬化剤と、上記の複合溶媒Ｖと、水と、を混合して表３に示すＢ１〜Ｂ３の３種類のイソシアネート懸濁液を製造した
【表３】
2018188516.tif 000005
【００４７】
（３）つや消し透明塗料用組成物の製造
実施例１と同様に、但し表２に示すポリオール懸濁液３種類とそれぞれと、表３に示すイソシアネート懸濁液３種類それぞれと、を１００：２０及び１００：５の比率で混合して得られる１８種類の塗料用組成物の中から、表４に示す実施例２〜７の６種類の限界組成濃度であるつや消し透明塗料用組成物を製造した。
【００４８】
【表４】
2018188516.tif 000006
【００４９】
実施例２〜７のつや消し透明塗料用組成物の１００質量部に含まれるポリオール、イソシアネート、複合溶媒Ｖ、及び水の質量（部）を表５に示す。
【表５】
2018188516.tif 000007
【００５０】
表５に示すように、請求項１に記載の方法で得られる塗料用組成物の組成範囲は、請求項１に示すように、組成物の全量を１００．０質量部とした場合に、アクリルポリオール樹脂１６．７〜５７．１質量部、イソシアネート硬化剤１．０〜１０．０質量部、複合溶媒２０．０〜６０．０質量部、及び水２０．０〜６０．０質量部の範囲内である（残りの１２種類の限界濃度の塗料用組成物もこの範囲内である）。
【００５１】
［請求項８〜１５及び比較例１〜８］  塗膜の物性試験用試料の製造
請求項１に記載の方法と同様に、但し表６に示すようにアクリルポリオール樹脂、イソシアネート硬化剤、混合したポリオール懸濁液とイソシアネート懸濁液との質量比、及び複合溶媒の脂肪族飽和炭化水素と芳香族炭化水素との質量比を、実施例１を中心値として変化させて、実施例８〜１５、比較例１〜８のつや消し透明塗料用組成物を製造した。
【００５２】
【表６】
2018188516.tif 000008
【００５３】
実施例１、８〜１５、比較例１〜８のつや消し透明塗料用組成物の組成を表７に示す。
【表７】
2018188516.tif 000009
【００５４】
［つや消し透明塗膜の評価］
（１）評価用資料の作成
上記で製造した実施例１〜１５及び比較例１〜８のつや消し透明塗料用組成物を、表面を研磨仕上げし水平に設置した木製合板パネルに、スプレーコーターを用いて１００ｇ／ｍ２の塗布量になるように塗布し、室温、暗所、通風下で７日間乾燥、固化させて本発明のつや消し透明塗膜を製造し、鏡面光沢度及び鉛筆硬度測定用の試料とした。
また、上記木製合板パネルの一部に直径１０ｃｍの円形ガラス板を載置して光透過率測定用の試料とした。
【００５５】
（２）評価方法
ａ）鏡面光沢度
光沢計を用いて、塗膜表面に対する垂線に対して６０°の角度を有する入射光の反射率（ＪＩＳ  Ｋ  ５６００−４−６の６０°の鏡面光沢度に準じる）を測定した。
６０°入射光の反射率４０％以下を〇とし、４０％を超え５０％以下を△とし、５０％を超えるものを×とし、○及び△を合格とした。
測定機器：グロスチェッカ  ＩＧ−３２０（堀場製作所）
（ｂ）光透過率
塗料をガラス板に塗布した評価用試料の光透過率Ｔ０（％）を硝子透過率測定器で測定し、塗膜の膜厚Ａ（ｍｍ）をレーザー顕微鏡で測定した。下式により厚さ０．０１（ｍｍ）の塗膜の光透過率Ｔに換算した。
Ｔ＝１００−（１００−Ｔ０）×０．０１÷Ａ
０．０１（ｍｍ）の塗膜の光透過率Ｔが７５％（自動車のフロントガラス程度）以上を〇とし、６５％（並ガラス程度）以上７５％未満を△とし、６５％未満を×とし、○及び△を合格とした。
測定機器
光透過率：硝子透過率測定器ＭＪ−ＴＭ１１０（佐藤商事株式会社）
膜厚：レーザー顕微鏡ＶＫ−Ｘ２５０（キーエンス社）
（ｃ）エンピツ硬度
エンピツ硬度試験機を用いて、上記のつや消し透明塗料を塗布した試料のＪＩＳ  Ｋ  ５６００に準拠した鉛筆硬度を測定した。本発明の塗膜は、塗膜の硬度は発明の課題としていないが、塗膜の性状の目安としてエンピツ硬度を測定し、エンピツ硬度Ｈ以上を○とし、Ｆ及びＨＢを▽とし、Ｂ以下を×とし、○及び△を合格とした。
測定機器：鉛筆硬度試験機（オールグッド株式会社）
【００５６】
実施例１〜１５及び比較例１〜８のつや消し透明塗料用組成物１００質量部から得られた塗膜の量（質量部）、塗膜中のアクリルポリオール成分の量（質量部）、鏡面光沢度、光透過率、及びエンピツ硬度の評価結果を表８に示す。
【表８】
2018188516.tif 000010
【００５７】
（３）アクリルポリオール量の比較
本発明のつや消し透明塗料用組成物１００質量部中に含まれるアクリルポリオールの質量数と、生成したつや消し透明塗料との比較を表９に示す。
【表９】
2018188516.tif 000011
【００５８】
表９に示すように、実施例１、３、６、８、９の塗料用組成物から製造した塗料は、合格範囲内の鏡面光沢度（５０以下）、光透過率（厚さ０．１ｍｍで６５％以上）及びエンピツ硬度（ＨＢ以上）を示したが、アクリルポリオールの含有量が上限値（５７．１質量部）を越える比較例１から製造した塗膜は、鏡面光沢度が基準値以上であり、光透過率が基準値以下であった。また、アクリルポリオールの含有量が下限値（１６．７質量部）未満である比較例２から製造した塗膜は、鏡面光沢度が基準値以上であり、光透過率が基準値以下であり。エンピツ硬度もＢであって基準値に達しなかった。
【００５９】
（４）イソシアネート量の比較
本発明のつや消し透明塗料用組成物１００質量部中に含まれる脂肪族ポリイソシアネートの質量数と、生成したつや消し透明塗料との比較を表９に示す。
【表１０】
2018188516.tif 000012
【００６０】
表１０に示すように、実施例１、２、５、１０、１１に記載の塗料用組成物から製造した塗膜は、合格範囲内の鏡面光沢度（５０以下）、光透過率（厚さ０．１ｍｍで６５％以上）及びエンピツ硬度（ＨＢ以上）を示した。しかし、比較例３のイソシアネート硬化剤の質量が上限値（１０．０質量部）を超える比較例３の塗料の光透過率が基準値以下であった。また脂肪族ポリイソシアネートの質量数が上限値（１．０質量部）未満の比較例４から製造した塗膜は、塗膜としての性能が低く、エンピツ硬度がＢであり、鏡面光沢度も基準値（５０以下）に達しなかった。
【００６１】
（５）アクリルポリオール量とイソシアネート量の比率
本発明のつや消し透明塗料用組成物中に含まれるアクリルポリオール懸濁液の質量比と脂肪族ポリイソシアネート硬化剤懸濁液との質量比の比較を表１１に示す。
【表１１】
2018188516.tif 000013
【００６２】
表１１に示すように、実施例１、２、４、７、８、１２、１３に記載の塗料用組成物から製造した塗膜は、合格範囲内の鏡面光沢度（５０以下）、光透過率（厚さ０．１ｍｍで６５％以上）及びエンピツ硬度（ＨＢ以上）を示した。しかし、ポリオール懸濁液とイソシアネート懸濁液の比が上限値以上である比較例６の塗料用組成物から製造した塗膜は、強固な塗膜を形成したが、イソシアネート硬化剤の含有量が多すぎるために鏡面光沢度が５０％以上であってつや消しが不十分であった。またイソシアネート硬化剤の比が下限値以下である比較例５の塗料用組成物から製造した塗膜は、充分な硬度を有する塗膜が形成できず、エンピツ硬度がＢであり、光透過率も基準値以下であった。
【００６３】
（６）溶媒組成の検討
本発明で用いた複合溶媒中の脂肪族炭化水素と芳香族炭化水素との比較を検討し、表１２に示す。比較例８、実施例１５、１、１４、及び比較例７それぞれの溶媒は、複合溶媒Ｚ、Ｘ、Ｖ，Ｗ、及びＹ：表１参照）に相当する。
【表１２】
2018188516.tif 000014
【００６４】
表１２に示すように、実施例１、１４、１５に記載の塗料用組成物から製造した塗膜は、基準値以上の優れた鏡面光沢度、光透過率、及びエンピツ硬度を示したが、脂肪族炭化水素の比率が限界値未満である比較例７に記載の塗料用組成物から製造した塗膜は、強困な塗膜を形成するもののつや消しが不十分で基準の鏡面光沢度を越え、脂肪族炭化水素の比率が限界値を越えた比較例８に記載の塗料用組成物は、複合溶媒の溶解力が不十分で、アクリルポリオール懸濁液を製造することができなかった。
【００６５】
以上、本発明に関する好ましい実施形態を説明したが、本発明は前記実施形態に限定されず、本発明の属する技術範囲を逸脱しない範囲での全ての変更が含まれる。
【図１】
2018188516.tif 000015
【手続補正書】
【提出日】平成29年11月9日(2017.11.9)
【手続補正１】
【補正対象書類名】特許請求の範囲
【補正対象項目名】請求項１
【補正方法】変更
【補正の内容】
【請求項１】
２以上の水酸基を有するアクリルポリオール樹脂、複合溶媒、及び水からなるポリオール懸濁液と、２以上のイソシアネート基を有するイソシアネート硬化剤、前記複合溶媒、及び水からなるイソシアネート懸濁液と、任意成分として重合開始剤、反応促進剤、乳化剤、増粘剤、光安定剤、及び過剰のイソシアネートの中和剤を含む水性塗料用添加剤と、を混合、撹拌して、
前記アクリルポリオール樹脂と、前記イソシアネート硬化剤と、が異なった液滴に含まれるように配備した水性塗料用組成物であって、
前記水性塗料用組成物は、前記ポリオール懸濁液の質量と前記イソシアネート懸濁液との合計を１００．０質量部としたときに、前記アクリルポリオール樹脂１６．７乃至５７．１質量部（小数点第２位を四捨五入、以下同じ）、前記イソシアネート硬化剤１．８乃至６．７質量部、前記複合溶媒２０．０乃至６０．０質量部、及び水２０．０乃至６０．０質量部からなり、
前記複合溶媒は、該複合溶媒の全質量を１００．０質量部としたときに、沸点１５０乃至２８０℃の飽和炭化水素の９２．０乃至９８．０質量部と、沸点１３５乃至１７０℃の芳香族炭化水素２．０乃至８．０質量部と、からなり、
前記水性塗料用組成物を基体に塗布し乾燥、固化させて生成した塗膜が、特定の色彩を有さず、表面において角度６０°の鏡面光沢度が５０％以下につや消しされ、膜厚が０．１ｍｍである塗膜の可視光透過率が６５％以上であることを特徴とするつや消し透明塗料用組成物。
【手続補正２】
【補正対象書類名】特許請求の範囲
【補正対象項目名】請求項５
【補正方法】変更
【補正の内容】
【請求項５】
請求項１乃至４のいずれか１項に記載のつや消し透明塗料用組成物の製造方法であって、
２以上の水酸基を有するアクリルポリオール樹脂２０．０乃至６０．０質量部と、複合溶媒２０．０乃至６０．０質量部と、水２０．０乃至６０．０質量部と、を加えて１００．０質量部とし、生成した混合液を撹拌してポリオール懸濁液を製造するポリオール懸濁液製造段階と、
２以上のイソシアネート基を有するイソシアネート硬化剤２０．０乃至６０．０質量部と前記複合溶媒２０．０乃至６０．０質量部と、水２０．０乃至６０．０質量部と、を加えて１００．０質量部とし、生成した混合液を撹拌し懸濁してイソシアネート懸濁液を製造するイソシアネート懸濁液製造段階と、
前記ポリオール懸濁液１００．０質量部に対して前記イソシアネート懸濁液５．０乃至２０．０質量部を混合し撹拌して塗料用組成物を製造する塗料用組成物製造段階と、
を有し、
前記複合溶媒が、該複合溶媒の全質量を１００．０質量部としたときに、沸点１５０乃至２８０℃の飽和炭化水素の９２．０乃至９８．０質量部と、沸点１３５乃至１７０℃の芳香族炭化水素２．０乃至８．０質量部と、からなることを特徴とするつや消し透明塗料用組成物製造方法。
【手続補正３】
【補正対象書類名】明細書
【補正対象項目名】０００８
【補正方法】変更
【補正の内容】
【０００８】
かかる課題を解決するための本発明のつや消し透明塗料用組成物は、２以上の水酸基を有するアクリルポリオール樹脂、複合溶媒、及び水からなるポリオール懸濁液と、２以上のイソシアネート基を有するイソシアネート硬化剤、前記複合溶媒、及び水からなるイソシアネート懸濁液と、任意成分として重合開始剤、反応促進剤、乳化剤、増粘剤、光安定剤、過剰のイソシアネートの中和剤を含む水性塗料用添加剤と、を混合、撹拌して、前記アクリルポリオール樹脂と、前記イソシアネート硬化剤と、が異なった液滴に含まれるように配備した水性塗料用組成物であって、
前記水性塗料用組成物は、ポリオール懸濁液の質量とイソシアネート懸濁液との合計を１００．０質量部としたときに、前記アクリルポリオール樹脂１６．７乃至５７．１質量部（小数点第２位を四捨五入、以下同じ）、前記イソシアネート硬化剤１．８乃至６．７質量部、前記複合溶媒２０．０乃至６０．０質量部、及び水２０．０乃至６０．０質量部からなり、
前記複合溶媒は、複合溶媒の全質量を１００．０質量部としたときに、沸点１５０乃至２８０℃の飽和炭化水素の９２．０乃至９８．０質量部と、沸点１３５乃至１７０℃の芳香族炭化水素２．０乃至８．０質量部と、からなり、
前記水性塗料用組成物を基体に塗布し乾燥、固化させて生成した塗膜が、特定の色彩を有さず、表面において角度６０°の鏡面光沢度が５０％以下につや消しされ、膜厚が０．１ｍｍである塗膜の可視光透過率が６５％以上であることを特徴とする。
【手続補正４】
【補正対象書類名】明細書
【補正対象項目名】００１７
【補正方法】変更
【補正の内容】
【００１７】
最も好ましい実例として、樹脂原料が、２以上の水酸基を有するアクリルポリオール１６．７乃至５７．１質量部、２以上のイソシアネート官能基を有するイソシアネート硬化剤１．８乃至６．７質量部、溶媒２０．０〜６０．０質量部、及び水２０．０〜６０．０質量部（小数点第２位を四捨五入）を、全量が１００．０質量部になるように混合、撹拌し、且つ前記アクリルポリオール樹脂と前記イソシアネート硬化剤が異なる液滴に含まれるように配備してエマルジョン化した水性塗料用組成物を挙げることができる。
【手続補正５】
【補正対象書類名】明細書
【補正対象項目名】００２４
【補正方法】変更
【補正の内容】
【００２４】
ここで、イソシアネート硬化剤の量は、１．０乃至１０．０質量部であることが好ましく、１．８乃至６．７質量部であることがより好ましい。
イソシアネート硬化剤の量が１．０質量部未満ではポリオールとの架橋度が低下して強靭な樹脂を形成できなくなることがあり、１０．０質量部を超過すると、未反応のイソシアネート硬化剤が残る可能性があると共に、重合が早く進みすぎて樹脂成分が早期に高分子化し析出して、生成した塗膜の透明度が低下することがあるので好ましくない。
【手続補正６】
【補正対象書類名】明細書
【補正対象項目名】００３５
【補正方法】変更
【補正の内容】
【００３５】
上記のようにして製造したつや消し透明塗料用組成物は、２以上の水酸基を有するポリオール樹脂１６．７〜５７．１質量部（小数点第２位を四捨五入、以下同じ）、２以上のイソシアネート基を有するイソシアネート硬化剤１．８乃至６．７質量部、溶媒２０．０〜６０．０質量部、及び水２０．０〜６０．０質量部を、全量が１００．０質量部になるように混合、撹拌し、且つ前記アクリルポリオール樹脂と前記イソシアネート硬化剤とが異なる液滴に含まれるように配備してエマルジョン化した水性塗料用組成物である。
【手続補正７】
【補正対象書類名】明細書
【補正対象項目名】００４３
【補正方法】変更
【補正の内容】
【００４３】
［実施例１］
（１）ポリオール懸濁液製造段階
アクリルポリオール樹脂４０．０質量部と、表１に示す複合溶媒Ｖ３０．０質量部と、水３０．０質量部と、を混合し、撹拌してエマルジョン化して実施例１のポリオール懸濁液を製造した。
（２）イソシアネート懸濁液製造段階
イソシアネート硬化剤６０．０質量部と上記の複合溶媒Ｖ２０．０質量部と、水２０．０質量部と、を加えて１００質量部とし、生成した混合液を撹拌し懸濁し、エマルジョン化させて実施例１のイソシアネート懸濁液を製造した。
（３）つや消し透明塗料用組成物製造段階
上記ポリオール懸濁液１００．０質量部と、イソシアネート懸濁液１０．０質量部とを混合し撹拌して実施例１のつや消し透明塗料用組成物製造を製造した。
【手続補正８】
【補正対象書類名】明細書
【補正対象項目名】００５０
【補正方法】変更
【補正の内容】
【００５０】
表５に示すように、請求項１に記載の方法で得られる塗料用組成物の組成範囲は、請求項１に示すように、組成物の全量を１００．０質量部とした場合に、アクリルポリオール樹脂１６．７〜５７．１質量部、イソシアネート硬化剤１．８乃至６．７質量部、複合溶媒２０．０〜６０．０質量部、及び水２０．０〜６０．０質量部の範囲内である（残りの１２種類の限界濃度の塗料用組成物もこの範囲内である）。